СТЕКЛЯННЫЙ ЛИСТ С ЭМАЛЬЮ, ОТРАЖАЮЩЕЙ ИНФРАКРАСНОЕ ИЗЛУЧЕНИЕ

1. Стеклянный лист, содержащий подложку из закаленного минерального стекла, несущую на одной из своих поверхностей прозрачное покрытие с низкой излучательной способностью, а на этом покрытии, - слой эмали, содержащий один или более керамических пигментов, причем слой эмали покрывает только часть слоя с низкой излучательной способностью и оставляет другую его часть свободной,
отличающийся тем, что, по меньшей мере, 50 мас.%, предпочтительно, по меньшей мере, 80 мас.%, и в частности, по меньшей мере, 95 мас.% керамических пигментов выбрано из керамических пигментов, которые отражают ближнее инфракрасное (БИК) излучение, обладающее отражательной способностью при 1000 нм, определенной согласно стандарту ASTM E 903, равной, по меньшей мере, 40-яркостью L* менее 30.
2. Стеклянный лист по п. 1, отличающийся тем, что общее содержание керамических пигментов слоя эмали составляет 20-40 мас.%, предпочтительно, 30-39 мас.%, в частности, 35-38 мас.% относительно общей массы слоя эмали.
3. Стеклянный лист по п. 1 или 2, отличающийся тем, что яркость L* керамических пигментов, отражающих БИК-излучение, составляет 1-20, в частности, 2-10.
4. Стеклянный лист по любому из предыдущих пунктов, отличающийся тем, что  керамический пигмент или пигменты, отражающие БИК-излучение, выбраны из группы, образованной ЦП черным пигментом 27, ЦП черным пигментом 28, ЦП черным пигментом 30, ЦП зеленым пигментом 17, ЦП коричневым пигментом 29, ЦП коричневым пигментом 35, оксидом хрома на основе гематита, легированным Al и Ti, шпинелью, не содержащей хрома, на основе оксида марганца, висмута, стронция и/или ванадия.
5. Стеклянный лист по любому из предыдущих пунктов, характеризующийся тем, что пигмент или пигменты, отражающие БИК, выбраны из хромитов железа и хромитов железа-никеля.
6. Стеклянный лист по любому из предыдущих пунктов, характеризующийся тем, что слой эмали обладает толщиной 5-40 мкм, предпочтительно, 7-25 мкм, и в частности, 10-15 мкм.
7. Стеклянный лист по любому из предыдущих пунктов, отличающийся тем, что слой эмали покрывает периферийную часть слоя с низкой излучательной способностью близко к кромке листа закаленного минерального стекла.
8. Стеклянный лист по любому из предыдущих пунктов, отличающийся тем, что пигменты, отражающие БИК, образованы из частиц, обладающих средним диаметром от 500 нм до 10 мкм, предпочтительно, от 600 нм до 5,0 мкм, в частности, от 700 нм до 3 мкм.
9. Стеклянный лист по любому из предыдущих пунктов, отличающийся тем, что  слой эмали обладает отражательной способностью при 1000 нм (измеренной согласно ASTM E 903) более 13%, предпочтительно, более 15%, в частности, более 18%.
10. Стеклянный лист по любому из предыдущих пунктов, отличающийся тем, что слой с низкой излучательной способностью обладает излучательной способностью, определенной согласно стандарту ISO 10292:1994 (Приложение A), 0,01-0,30, предпочтительно, 0,03-0,25, в частности, 0,05-0,20.
11. Дверца печи, содержащая, по меньшей мере, один стеклянный лист по любому из предыдущих пунктов.
12. Дверца печи по п. 11, отличающаяся тем, что она представляет собой остекление, имеющее несколько листов, и тем, что когда дверца пригнана к печи, слой с низкой излучательной способностью обращен к полости печи.
13. Дверца печи по п. 11 или 12, отличающаяся тем, что лист, изготовленный из боросиликатного стекла или изготовленный из известково-натриевого стекла, покрытого слоем с низкой излучательной способностью, помещен между стеклянным листом по любому из пп. 1-10 и полостью печи, отделяя, таким образом, последнюю от полости печи.
14. Дверца холодильника, содержащая, по меньшей мере, один стеклянный лист по любому из пп. 1-10.
15. Способ для изготовления стеклянного листа по любому из пп. 1-10, отличающийся тем,  что он содержит:
- обеспечение подложки из минерального стекла, несущей, по меньшей мере, на одной из своих поверхностей прозрачное покрытие с низкой излучательной способностью;
- нанесение лишь на части прозрачного покрытия с низкой излучательной способностью пигментированной стеклянной пасты, содержащей стеклоприпой и один или более керамических пигментов, причем, по меньшей мере, 50 мас.%, предпочтительно, по меньшей мере, 80 мас.%, и в частности, по меньшей мере, 95 мас.% керамических пигментов выбрано из керамических пигментов, которые отражают ближнее инфракрасное (БИК) излучение, обладающее отражательной способностью при 1000 нм, определенной согласно стандарту ASTM E 903, равной, по меньшей мере, 40-яркостью L* менее 30;
- облучение стеклянного листа, полученного указанным способом, посредством источников БИК-излучения, для его нагрева до температуры, близкой к его точке размягчения;
- термическую закалку стеклянного листа.